(57)【要約】  【課題】  可撓性を有する基板であっても損傷することのない穏和な条件で行われ、且つ、簡便である方法によって形成された電極を備える画像表示媒体、及び、そのような画像表示媒体用の電極の製造方法をを提供すること。  【解決手段】  本発明の画像表示媒体は、一対の電極が、水、アルコール、又は、水とアルコールとの混合溶媒などの液体に対して分散可能である又は可溶性である導電性高分子を少なくとも含んで構成されるので、その導電性高分子を分散又は溶解させた液体を用いる方法（例えば、インクジェット法、スピンコート法、スプレー法、コーティング法など）により、スパッタ法や蒸着法に比べて穏和な条件下で電極を基板上に形成できる。  【選択図】    図４
2006106102.tif 000002
【特許請求の範囲】
【請求項１】
帯電された粒子を含み、電界の印加によって該粒子を電気的に移動させることによって書き換え可能な画像を表示できる、可撓性を有する画像表示媒体において、
可撓性を有し、実質的に平行に離間されて配置される一対の基板と、
前記電界を印加するために前記一対の基板にそれぞれ設けられ、液体に対して分散可能である又は可溶性である導電性高分子を少なくとも含んで構成される一対の電極と、
前記帯電された粒子を含有し、前記一対の基板間に充填される電気泳動媒体とを備えていることを特徴とする画像表示媒体。
【請求項２】
前記導電性高分子は、複素環式共役系導電性高分子であることを特徴とする請求項１記載の画像表示媒体。
【請求項３】
前記導電性高分子は、ポリチオフェン系又はポリピロール系導電性高分子であることを特徴とする請求項２記載の画像表示媒体。
【請求項４】
前記導電性高分子は、ポリ（３，４−エチレンジオキシチオフェン）であることを特徴とする請求項３記載の画像表示媒体。
【請求項５】
前記電極は、前記導電性高分子が、水、アルコール、又は、水とアルコールとの混合媒体に分散又は溶解された液体を用いて形成されるものであることを特徴とする請求項１から４のいずれかに記載の画像表示媒体。
【請求項６】
前記液体は、ポリスチレンスルホン酸塩を含むことを特徴とする請求項５記載の画像表示媒体。
【請求項７】
前記電極は、前記液体を含むインクを用いたインクジェット法により形成されるものであることを特徴とする請求項５又は６のいずれかに記載の画像表示媒体。
【請求項８】
前記インクは、前記液体と、水及び／又はアルコールとを混合することにより、粘度が０より大きく３０ｍＰａ・ｓ以下に調整されたものであることを特徴とする請求項７記載の画像表示媒体。
【請求項９】
前記粘度を調整するためのアルコールは、Ｃ１−Ｃ４の直鎖又は分岐鎖を有する１価アルコールであることを特徴とする請求項８記載の画像表示媒体。
【請求項１０】
前記インクは、インク総重量に対する１／１０重量％から１／３重量％までの量のエチレングリコールを含むことを特徴とする請求項７から９のいずれかに記載の画像表示媒体。
【請求項１１】
前記電極は、前記一対の基板における互いに対向する側の面上にそれぞれ設けられ、
前記電極を覆う、含フッ素化合物を含有する保護膜をさらに備えていることを特徴とする請求項１から１０のいずれかに記載の画像表示媒体。
【請求項１２】
前記保護膜は、前記電極の設けられた前記基板に対し、前記含フッ素化合物を含有する液体を、ディッピング法、ゾルゲル法、又は、スプレー法のいずれかを用いて塗布することによって形成されたものであることを特徴とする請求項１１記載の画像表示媒体。
【請求項１３】
可撓性を有し、実質的に平行に配置される一対の基板と、電界を印加するために前記一対の基板にそれぞれ設けられた一対の電極と、帯電された粒子を含有し、前記一対の基板間に充填される電気泳動媒体とを備え、前記電界の印加による前記帯電された粒子の移動によって書き換え可能な画像を表示する画像表示媒体用の電極の製造方法であって、
液体に対して分散可能である又は可溶性である導電性高分子を用いて前記基板上に前記電極を設ける電極形成工程を備えていることを特徴とする画像表示媒体用の電極の製造方法。
【請求項１４】
前記電極形成工程は、前記導電性高分子が、水、アルコール、又は、水とアルコールとの混合溶媒に分散又は溶解された液体を含むインクを用いるインクジェット法によって、前記基板上の所定の位置に塗布する導電性組成物塗布工程を含むことを特徴とする請求項１３記載の画像表示媒体用の電極の製造方法。
【請求項１５】
前記液体は、前記導電性高分子としてのポリ（３，４−エチレンジオキシチオフェン）とポリスチレンスルホン酸塩とを少なくとも含むことを特徴とする請求項１４記載の画像表示媒体用の電極の製造方法。
【請求項１６】
前記電極形成工程の後に、含フッ素化合物を含有する液体を塗布することによって前記一対の電極のそれぞれの表面に保護膜を形成する保護膜形成工程を備えていることを特徴とする請求項１３から１５のいずれかに記載の画像表示媒体用の電極の製造方法。
【発明の詳細な説明】
【技術分野】
【０００１】
本発明は、画像表示媒体及び画像表示媒体用の電極の製造方法に関し、特に、可撓性を有する基板に損傷を与えることなく形成された電極を備える画像表示媒体、及び、可撓性を有する基板に損傷を与えることなく電極を形成するための画像表示媒体用の電極の製造方法に関する。
【背景技術】
【０００２】
従来より、繰り返し書き換え可能な画像表示媒体として、電気泳動方式の画像表示媒体が提案されている。電気泳動方式の画像表示媒体は、透明な表示基板と、その表示基板と微小間隙をもって対向する背面基板と、これら一対の基板間に帯電性を有する着色された電気泳動粒子を含む媒体を封入する構成となっている。このような構成を有する画像表示媒体における一対の基板間に、所定の記録電圧を印加して電界を形成すると、例えば、黒色に着色された電気泳動粒子が表示基板側に移動し、それによって、表示基板に黒色で描画された画像を形成することができる。そのように形成された画像は、電界を消失させた後も、所謂、メモリ効果によって維持される。
【０００３】
そのような電気泳動方式の画像表示媒体の各基板には、一対の電極が電界を形成するために設けられている。この電極の材料としては、高い導電性やパターンニングに優れるという点から、酸化インジウムにスズをドーピングしたＩＴＯ（Indium Tin Oxide）膜のようなドーパントされた金属酸化物膜や、銅、ニッケル、アルミニウムなどの金属薄膜が多用されている（例えば、特許文献１）。これらのＩＴＯ膜や金属薄膜は、多くの場合、スパッタリング法や蒸着法が用いられる。
【特許文献１】特開２００４−１２９９０号公報
【発明の開示】
【発明が解決しようとする課題】
【０００４】
しかしながら、最近では、上記ような電気泳動方式の画像表示媒体を記録用紙に代わる電子ペーパとするべく、基板として、薄くて可撓性を有する樹脂フィルムが用いられており、そのような樹脂フィルムに対して、スパッタリング法や蒸着法を用いた場合、その際の温度条件が過酷すぎて基板が損傷するという問題点があった。
【０００５】
また、このようなスパッタリング法や蒸着法を行うための装置コストが高額であるという問題点もあった。特許文献１は、スパッタリング法や蒸着法に比べてコストを抑えた方法により製造された透明電極基材が記載されているが、それでもなお、プラズマ放電処理装置のような高価な装置が必要であるという問題点があり、また、電極を作成する方法が煩雑であるという問題点もあった。
【０００６】
本発明は、上述した問題点を解決するためになされたものであり、可撓性を有する基板であっても損傷することのない穏和な条件で行われ、且つ、簡便である方法によって形成された電極を備える画像表示媒体、及び、そのような画像表示媒体用の電極の製造方法を提供することを目的としている。
【課題を解決するための手段】
【０００７】
この目的を達成するために、請求項１記載の画像表示媒体は、帯電された粒子を含み、電界の印加によって該粒子を電気的に移動させることによって書き換え可能な画像を表示できる、可撓性を有するものであり、可撓性を有し、実質的に平行に離間されて配置される一対の基板と、前記電界を印加するために前記一対の基板にそれぞれ設けられ、液体に対して分散可能である又は可溶性である導電性高分子を少なくとも含んで構成される一対の電極と、前記帯電された粒子を含有し、前記一対の基板間に充填される電気泳動媒体とを備えている。
【０００８】
請求項２記載の画像表示媒体は、請求項１記載の画像表示媒体において、前記導電性高分子は、複素環式共役系導電性高分子である。
【０００９】
請求項３記載の画像表示媒体は、請求項２記載の画像表示媒体において、前記導電性高分子は、ポリチオフェン系又はポリピロール系導電性高分子である。
【００１０】
請求項４記載の画像表示媒体は、請求項３記載の画像表示媒体において、前記導電性高分子は、ポリ（３，４−エチレンジオキシチオフェン）である。
【００１１】
請求項５記載の画像表示媒体は、請求項１から４のいずれかに記載の画像表示媒体において、前記電極は、前記導電性高分子が、水、アルコール、又は、水とアルコールとの混合溶媒に分散又は溶解された液体を用いて形成されるものである。
【００１２】
請求項６記載の画像表示媒体は、請求項５記載の画像表示媒体において、前記液体は、ポリスチレンスルホン酸塩を含む。
【００１３】
請求項７記載の画像表示媒体は、請求項５又は６記載の画像表示媒体において、前記電極は、前記液体を含むインクを用いたインクジェット法により形成されるものである。
【００１４】
請求項８記載の画像表示媒体は、請求項７記載の画像表示媒体において、前記インクは、前記液体と、水及び／又はアルコールとを混合することにより、粘度が０より大きく３０ｍＰａ・ｓ以下に調整されたものである。
【００１５】
請求項９記載の画像表示媒体は、請求項８記載の画像表示媒体において、前記粘度を調整するためのアルコールは、Ｃ１−Ｃ４の直鎖又は分岐鎖を有する１価アルコールである。
【００１６】
請求項１０記載の画像表示媒体は、請求項７から９のいずれかに記載の画像表示媒体において、前記インクは、インク総重量に対する１／１０重量％から１／３重量％までの量のエチレングリコールを含む。
【００１７】
請求項１１記載の画像表示媒体は、請求項１から１０のいずれかに記載の画像表示媒体において、前記電極は、前記一対の基板における互いに対向する側の面上にそれぞれ設けられ、前記電極を覆う、含フッ素化合物を含有する保護膜をさらに備えている。
【００１８】
請求項１２記載の画像表示媒体は、請求項１１記載の画像表示媒体において、前記保護膜は、前記電極の設けられた前記基板に対し、前記含フッ素化合物を含有する液体を、ディッピング法、ゾルゲル法、又は、スプレー法のいずれかを用いて塗布することによって形成されたものである。
【００１９】
請求項１３記載の画像表示媒体用の電極の製造方法は、可撓性を有し、実質的に平行に配置される一対の基板と、電界を印加するために前記一対の基板にそれぞれ設けられた一対の電極と、帯電された粒子を含有し、前記一対の基板間に充填される電気泳動媒体とを備え、前記電界の印加による前記帯電された粒子の移動によって書き換え可能な画像を表示する画像表示媒体用の電極を製造するための方法であり、液体に対して分散可能である又は可溶性である導電性高分子を用いて前記基板上に前記電極を設ける電極形成工程を備えている。
【００２０】
請求項１４記載の画像表示媒体用の電極の製造方法は、請求項１３記載の画像表示媒体用の電極の製造方法において、前記電極形成工程は、前記導電性高分子が、水、アルコール、又は、水とアルコールとの混合溶媒に分散又は溶解された液体を含むインクを用いるインクジェット法によって、前記基板上の所定の位置に塗布する導電性組成物塗布工程を含む。
【００２１】
請求項１５記載の画像表示媒体用の電極の製造方法は、請求項１４記載の画像表示媒体用の電極の製造方法において、前記液体は、前記導電性高分子としてのポリ（３，４−エチレンジオキシチオフェン）とポリスチレンスルホン酸塩とを少なくとも含む。
【００２２】
請求項１６記載の画像表示媒体用の電極の製造方法は、請求項１３から１５のいずれかに記載の画像表示媒体用の電極の製造方法において、前記電極形成工程の後に、含フッ素化合物を含有する液体を塗布することによって前記一対の電極のそれぞれの表面に保護膜を形成する保護膜形成工程を備えている。
【発明の効果】
【００２３】
請求項１記載の画像表示媒体によれば、可撓性を有し、実質的に平行に離間されて配置される一対の基板の間に、帯電された粒子を含有する電気泳動媒体が充填されている。一方で、一対の基板におけるそれぞれの基板には電界を印加するための一対の電極が設けられており、その一対の電極により基板間に充填された電気泳動媒体に対して電界が印加されると、電気泳動媒体中に含まれる帯電された粒子が電気的に移動し、それによって、書き換え可能な画像が表示される。そのような画像表示媒体において、一対の電極が、液体に対して分散可能である又は可溶性である導電性高分子を少なくとも含んで構成されるので、その導電性高分子を分散又は溶解させた液体を用いる方法（例えば、インクジェット法、スピンコート法、スプレー法、コーティング法など）により、スパッタ法や蒸着法に比べて穏和な条件下で電極を基板上に形成できるという効果がある。また、基板上への電極の形成が容易であり、特に、可撓性を有する薄い樹脂製基板に対しては、基板を損傷することなく電極を形成できるという効果がある。さらに、電極を形成するための装置に対するコスト及び製造コストが、スパッタ法や蒸着法などに比べて低減できるという効果もある。
【００２４】
請求項２記載の画像表示媒体によれば、請求項１記載の画像表示媒体の奏する効果に加えて、導電性高分子は、複素環式共役系導電性高分子であるので、この導電性高分子を、水、アルコール、又は、水とアルコールとの混合溶媒に分散又は溶解させて、導電性を有する液体を調製できる。よって、その液体を用いてインクジェット法などの方法により穏和な条件下で電極を基板上に形成できるという効果がある。また、基板上への電極の形成が容易であり、特に、可撓性を有する薄い樹脂製基板に対しては、基板の損傷することなく電極を形成できるという効果がある。さらに、電極を形成するための装置に対するコスト及び製造コストが、スパッタ法や蒸着法などに比べて低減できるという効果もある。
【００２５】
請求項３記載の画像表示媒体によれば、請求項２記載の画像表示媒体の奏する効果に加えて、導電性高分子は、ポリチオフェン系又はポリピロール系導電性高分子であるので、この導電性高分子を、水、アルコール、又は、水とアルコールとの混合溶媒に分散又は溶解することが比較的容易である。よって、導電性を有する液体を比較的容易に調製できるという効果がある。また、ポリチオフェン系又はポリピロール系導電性高分子を、水、アルコール、又は、水とアルコールとの混合溶媒に分散又は溶解させた液体を用いて形成された電極は良好な電気的特性を示すという効果もある。さらに、ポリチオフェン系又はポリピロール系導電性高分子を、水、アルコール、又は、水とアルコールとの混合溶媒に分散又は溶解させた液体は、化学的に安定であるので、時間経過に伴う液体中の導電性高分子の電気的特性の劣化を防止することができる。よって、時間経過に拘わらず良質な電極を形成できるという効果がある。
【００２６】
請求項４記載の画像表示媒体によれば、請求項３記載の画像表示媒体の奏する効果に加えて、導電性高分子は、ポリ（３，４−エチレンジオキシチオフェン）であるので、この導電性高分子を、水、アルコール、又は、水とアルコールとの混合溶媒に分散又は溶解させることが比較的容易である。よって、導電性を有する液体を比較的容易に調製できるという効果がある。また、この導電性高分子を、水、アルコール、又は、水とアルコールとの混合溶媒に分散又は溶解させた液体を用いて形成された電極は良好な電気的特性を示すという効果もある。さらに、この導電性高分子を、水、アルコール、又は、水とアルコールとの混合溶媒に分散又は溶解させた液体は、化学的に安定であるので、時間経過に伴う液体中の導電性高分子成分の電気的特性の劣化を抑制できる。よって、そのような化学的に安定な液体を用いた場合、時間経過に拘わらず良質な電極を形成できるという効果がある。
【００２７】
請求項５記載の画像表示媒体によれば、請求項１から４のいずれかに記載の画像表示媒体の奏する効果に加えて、導電性高分子が、水、アルコール、又は、水とアルコールとの混合溶媒に分散又は溶解された液体を用いて、電極が形成されるので、可撓性を有する薄い樹脂製基板上であっても穏和な条件下で基板を損傷することなく電極を形成できるという効果がある。
【００２８】
請求項６記載の画像表示媒体によれば、請求項５記載の画像表示媒体の奏する効果に加えて、液体は、ポリスチレンスルホン酸塩を含むので、導電性高分子を水などの媒体中に安定に分散又は溶解させることができるので、時間経過によって液体中の導電性高分子が不均一化することを抑制できる。よって、そのようなポリスチレンスルホン酸塩を含む液体を用いた場合、時間経過に拘わらず良質な電極を形成できるという効果がある。また、特に、導電性高分子を安定に分散又は溶解する液体をインクジェットプリンタ用のインクとすることにより、液体中の導電性高分子が不均一化したことに起因して、インクがヘッドに目詰まりすることを抑制することができる。
【００２９】
請求項７記載の画像表示媒体によれば、請求項５又は６記載の画像表示媒体の奏する効果に加えて、前記液体を含むインクを用いたインクジェット法により、電極が形成されるので、可撓性を有する薄い樹脂製基板に対しては、基板の損傷することなく電極を形成できるという効果がある。さらに、電極を形成するための装置に対するコスト及び製造コストが、スパッタ法や蒸着法などに比べて低減できるという効果もある。また、電極がインクジェット法により形成されることによって、画像データに従った特定のパターン又は形状を有する電極を形成することができる。従って、予め特定のパターンを表示する用途の画像表示媒体を容易に作成できるという効果がある。
【００３０】
請求項８記載の画像表示媒体によれば、請求項７記載の画像表示媒体の奏する効果に加えて、インクは、液体と、水及び／又はアルコールとを混合することにより、粘度が０より大きく３０ｍＰａ・ｓ以下に調整されるので、インクジェットプリンタのヘッドからインクを安定的に吐出できるという効果がある。
【００３１】
請求項９記載の画像表示媒体によれば、請求項８記載の画像表示媒体の奏する効果に加えて、粘度を調整するためのアルコールは、Ｃ１−Ｃ４の直鎖又は分岐鎖を有する１価アルコールであるので、安価である上に、安全性が高いため、低粘度のインクの調製が容易であるという効果がある。さらにアルコールは液体の表面張力を下げる効果があるため、基板の上に形成されたインク液滴が基板表面に広がりやすくする効果もある。
【００３２】
請求項１０記載の画像表示媒体によれば、請求項７から９のいずれかに記載の画像表示媒体の奏する効果に加えて、インクは、インク総重量に対する１／１０重量％から１／３重量％までの量のエチレングリコールを含むので、電気泳動式の画像表示媒体用として優れた表面抵抗値を有する電極を形成できるという効果がある。
【００３３】
請求項１１記載の画像表示媒体によれば、請求項１から１０のいずれかに記載の画像表示媒体の奏する効果に加えて、電極は、一対の基板における互いに対向する側の面上にそれぞれ設けられ、その電極が保護膜により覆われているので、液体である電気泳動媒体と電極とが直接接触することを防ぎ、それによって、電極が劣化することを防止できるという効果がある。
【００３４】
請求項１２記載の画像表示媒体によれば、請求項１１記載の画像表示媒体の奏する効果に加えて、保護膜は、電極の設けられた基板に対し、含フッ素化合物を含有する液体を、ディッピング法、ゾルゲル法、又は、スプレー法のいずれかを用いて塗布することによって形成されたものであるので、保護膜を容易に形成できるという効果がある。
【００３５】
請求項１３記載の画像表示媒体用の電極の製造方法によれば、可撓性を有し、実質的に平行に離間されて配置される一対の基板の間に、帯電された粒子を含有する電気泳動媒体が充填され、一方で、一対の基板におけるそれぞれの基板には電界を印加するための一対の電極が設けられており、その一対の電極により基板間に充填された電気泳動媒体に対して電界が印加されると、電気泳動媒体中に含まれる帯電された粒子が電気的に移動し、それによって、書き換え可能な画像が表示される画像表示媒体用の電極を製造するために、電極形成工程により、液体に対して分散可能である又は可溶性である導電性高分子を用いて基板上に電極が設けられるので、スパッタ法や蒸着法に比べて穏和な条件で電極を基板上に形成できるという効果がある。また、基板上への電極の形成が容易であり、特に、可撓性を有する薄い樹脂製基板に対しては、基板を損傷することなく電極を形成できるという効果がある。さらに、電極を形成するための装置に対するコスト及び製造コストが、スパッタ法や蒸着法などに比べて低減できるという効果もある。
【００３６】
請求項１４記載の画像表示媒体用の電極の製造方法によれば、請求項１３記載の画像表示媒体用の電極の製造方法の奏する効果に加えて、電極形成工程は、導電性高分子が、水、アルコール、又は、水とアルコールとの混合溶媒に分散又は溶解された液体を含むインクを用いるインクジェット法によって、基板上の所定の位置に塗布する導電性組成物塗布工程を含むので、スパッタ法や蒸着法に比べて穏和な条件で電極を基板上に形成できるという効果がある。また、基板上への電極の形成が容易であり、特に、可撓性を有する薄い樹脂製基板に対しては、基板を損傷することなく電極を形成できるという効果がある。さらに、電極を形成するための装置に対するコスト及び製造コストが、スパッタ法や蒸着法などに比べて低減できるという効果もある。加えて、インクジェット法を用いることによって、画像データに従った特定のパターン又は形状を有する電極を形成することができる。従って、予め特定のパターンを表示する用途の画像表示媒体を容易に作成できるという効果がある。
【００３７】
請求項１５記載の画像表示媒体用の電極の製造方法によれば、請求項１４記載の画像表示媒体用の電極の製造方法の奏する効果に加えて、液体は、導電性高分子としてのポリ（３，４−エチレンジオキシチオフェン）とポリスチレンスルホン酸塩とを少なくとも含むので、導電性高分子が、水、アルコール、又は、水とアルコールとの混合溶媒に安定に分散又は溶解された液体を得ることができ、時間経過によっても液体中の導電性高分子の不均一化を抑制することができる。よって、そのような液体含むインクを用いた場合、液体中の導電性高分子が不均一化したことに起因するインクのヘッドへの目詰まりを抑制することができるという効果がある。また、時間経過に拘わらず良質な電極を形成できるという効果もある。
【００３８】
請求項１６記載の画像表示媒体用の電極の製造方法によれば、電極形成工程の後に、保護膜形成工程により、含フッ素化合物を含有する液体が塗布されると、一対の電極のそれぞれの表面に保護膜が形成されるので、電極が保護膜により覆われるために、その電極と液体である電気泳動媒体とが直接接触することを防止することができる。その結果として、電極が劣化することを防止できるという効果がある。
【発明を実施するための最良の形態】
【００３９】
以下、本発明の好ましい態様について、添付図面を参照して説明する。図１は、本発明の画像表示媒体１０を説明する図であり、図１（ａ）は、画像表示媒体１０に画像を表示させる表示装置１全体の斜視図であり、図１（ｂ）は、画像表示媒体１０の構造を概略的に示す分解斜視図である。
【００４０】
図１（ａ）に示すように、表示装置１は、画像表示媒体１０と本体２０とから構成される装置であり、本体２０に画像表示媒体１０を配置した上で所定の操作を行うことにより、画像表示媒体１０に画像を表示できるものである。
【００４１】
本体２０は、画像表示媒体１０の大きさより一回り大きい矩形状に形成されたベースプレート２５と、そのベースプレート２５の周縁に沿って取り付けられた枠体２６とを備えている。枠体２６は、ベースプレート２５の周囲に、その一部（図１（ａ）ではベースプレート２５の左方）が開口されて設けられている。枠体２６が一部開口されて設けられていることにより、ユーザは、表示装置１への画像表示媒体１０の挿入や、表示装置１からの画像表示媒体１０の取り出しを容易に行い得る。この枠体２６には、画像表示媒体１０に備えられているＸ電極１２ａ及びＹ電極１３ａ（いずれも図１（ｂ）参照）に印加する電気信号（電流、電圧、極性）を制御する駆動制御ユニット（非図示）が内包されている。
【００４２】
また、枠体２６の表面には、電源スイッチ２６ａと、コネクタ２６ｂとが設けられている。電源スイッチ２６ａは、駆動制御ユニット（非図示）に含まれるＣＰＵによって管理されており、電源スイッチ２６ａがオンされたことがＣＰＵにより検出されると、本体２０に電源が供給される。コネクタ２６ｂは、画像表示媒体１０に表示する画像に関する画像データを送信する外部装置（パーソナルコンピュータなど）とケーブルを介して接続されるインターフェイスの一部である。
【００４３】
画像表示媒体１０が表示装置１に挿入されて、ベースプレート２５上の所定位置に配置されると、画像表示媒体１０のＸ電極１２ａ及びＹ電極１３ａ（いずれも図１（ｂ）参照）が、枠体２６に内包された駆動制御ユニット（非図示）に接続される。そして、駆動制御ユニット（非図示）の制御により、コネクタ２６ｂを介して外部装置から入力される画像データに従う画像が画像表示媒体に表示される。
【００４４】
画像表示媒体１０は、図１（ｂ）に示すように、第１基板１２と、第２基板１３と、その第２基板１３と第１基板１２との間に挟持されるギャップスペーサ１７とを主に備えており、これらが積層されて構成されたものである。なお、詳しくは図２を参照しつつ後述するが、ギャップスペーサ１７の介在によって離間される第１基板１２と第２基板１３との間には、帯電粒子３１を含む電気泳動媒体３０（いずれも図２参照）が充填されている。
【００４５】
第１基板１２及び第２基板１３は、いずれも、厚さが約２０μｍ程度の可撓性を有するフィルムであり、その材質として、合成樹脂、天然樹脂、紙などが挙げられる。第１基板１２及び第２基板１３の材質としては、好ましくは、合成樹脂であり、例えば、ポリエチレンテレフタレート（ＰＥＴ）、ポリエチレンナフタレート（ＰＥＮ）やポリフェニレンサルファイド（ＰＰＳ）などのポリエステル系樹脂、アラミド、ポリイミド、ナイロン、ポリプロピレン、硬質ポリエチレン（高密度ポリエチレン）などが挙げられる。これらの合成樹脂の中でも、透明性、強度、耐熱性の点から、ポリエチレンテレフタレート、ポリエチレンナフタレート、ポリフェニレンサルファイドが特に好ましい材質であり、最も好ましい材質は、ポリエチレンテレフタレートである。第１基板１２及び第２基板１３として、上記のような可撓性を有するフィルムを用いることにより、画像表示媒体１０全体が可撓性を示す。
【００４６】
第１基板１２及び第２基板１３には、画像表示媒体１０において互いに対向する側の面上に、それぞれ、Ｘ電極１２ａ及びＹ電極１３ａが設けられている。Ｘ電極１２ａ及びＹ電極１３ａは、電気泳動媒体３０（図２参照）に電界を与えるための極性を担うものである。Ｘ電極１２ａ及びＹ電極１３ａは、いずれも、複数本の略平行なライン状に形成されている。また、Ｘ電極１２ａとＹ電極１３ａとは、画像表示媒体１０において、互いに略直交するように構成されている。即ち、画像表示媒体１０は、これらの電極１２ａ，１３ａのオン又はオフを切り換える単純マトリックス駆動方式によって画像が表示されるものである。
【００４７】
Ｘ電極１２ａ及びＹ電極１３ａはいずれも、導電性高分子を含有する液体を用いて、例えば、インクジェット法、スピンコート法、スプレー法、コーティング法などの方法によって形成される。なお、電極１２ａ，１３ａを形成するための材料や、基板１２，１３上に電極１２ａ，１３ａを形成する方法については、図４などを参照しつつ後述する。
【００４８】
ギャップスペーサ１７は、合成樹脂などから構成される約２０μｍ程度の厚さのフィルムであり、その中央部に開口部１７ａが開口されている。ギャップスペーサの材質としては、第１基板及び第２基板の材質として上記で列挙した樹脂などが挙げられる。
【００４９】
なお、第１基板１２におけるＸ電極１２ａの形成面、及び、第２基板１３におけるＹ電極１３ａの形成面には、それぞれ、耐液性の保護膜１８（図２参照）が設けられているが、図面が複雑化されることを防ぐために、図１（ｂ）では保護膜１８の図示を省略している。
【００５０】
次に、図２を参照して、画像表示媒体１０の構造についてより具体的に説明する。図２は、画像表示媒体１０の断面図である。なお、図２の断面図は、第１基板１２上に形成されたＸ電極１２ａのうちの１本を通り、且つ、第２基板上に形成されたＹ電極１３ａのそれぞれに対して略直交する切断線で切断した場合の断面を図示したものである。また、図面による理解を容易にするために、図２では、基板１２，１３や、電極１２ａ，１３ａや、スペーサ１７や、保護膜１８を模式的に図示しており、それぞれの部材の厚さの相対的な比率は、実際のものを無視して図示している。
【００５１】
図２に示すように、画像表示媒体１０における第１基板１２と第２基板１３との間には、正又は負に帯電された帯電粒子３１を含む電気泳動媒体３０が充填されている。帯電粒子３１は、正に帯電されている白色の白色帯電粒子３１ａと、負に帯電されている黒色の黒色帯電粒子３１ｂとから構成されている。白色帯電粒子３１ａや黒色帯電粒子３１ｂとしては、白色の酸化チタンや黒色のカーボンブラックなど、あるいは、フタロシアニン系顔料などの有機顔料をポリマ樹脂で被覆したものや、アゾ染料又はキノリン系染料などの公知の染料で着色された微細なポリマビーズなどが使用できる。
【００５２】
これらの白色帯電粒子３１ａ及び黒色帯電粒子３１ｂは、それぞれ、画像表示媒体１０における各画素毎に、Ｘ電極１２ａとＹ電極１３ａとの間に発生される電界に応じて、第１基板１２側又は第２基板１３側に泳動される。なお、画像表示媒体１０における「画素」は、格子状であるＸ電極１２ａとＹ電極１３ａとが交差する部分を中心とする領域であり、１つの交差するＸ電極１２ａとＹ電極１３ａとの間に他の領域とは独立して発生された電界によって、帯電粒子３１が他の領域とは独立して移動する領域に相当する。
【００５３】
より具体的には、１の画素において、Ｙ電極１３ａがＸ電極１２ａに対して正となるように電界が形成された場合には、負に帯電されている黒色帯電粒子３１ｂは、第２基板１３側（Ｙ電極１３ａ側）に泳動し、一方で、正に帯電されている白色帯電粒子３１ａは、第１基板１２側（Ｘ電極１２ａ側）に泳動する。この場合、第２基板１３が、ユーザにより視認される側の面（以下、「視認面」と称する。）であれば、ユーザは、この画素が黒色で表示されていることを視認することになる。なお、以下において、ユーザが視認面を視認した場合に、黒色であることが視認される画素の状態を「表示状態」と称する。
【００５４】
一方で、１の画素において、Ｙ電極１３ａがＸ電極１２ａに対して負となるように電界が形成された場合には、正に帯電されている白色帯電粒子３１ａが、第２基板１３側（Ｙ電極１３ａ側）に泳動し、一方で、負に帯電されている黒色帯電粒子３１ｂは、第１基板１２側（Ｘ電極１２ａ側）に泳動する。この場合、第２基板１３が視認面であれば、ユーザは、この画素が白色で表示されていることを視認することになる。なお、以下において、ユーザが視認面を視認した場合に、白色であることが視認される画素の状態を「非表示状態」と称する。
【００５５】
画像表示媒体１０が本体２０に装着されると、各画素単位でＸ電極１２ａ及びＹ電極１３ａの極性が、駆動制御ユニット（非図示）により制御され、それによって、画像表示媒体１０における各画素の表示状態と非表示状態とが電気的に切り換えられる。その結果として、画像表示媒体１０は、コネクタ２６ｂを介して外部装置から入力される画像データに従う画像を表示したり、表示されている画像を消去したりすることができる。
【００５６】
電気泳動媒体３０は、電気抵抗が高い（絶縁性が高い）溶媒が好ましく、好ましい溶媒としては、例えば、芳香族炭化水素溶媒（例えば、ベンゼン、トルエン、キシレンなど）、脂肪族炭化水素溶媒（例えば、ヘキサン、シクロヘキサンなどの直鎖又は環状パラフィン系炭化水素溶媒、イソパラフィン系炭化水素溶媒、ケロシンなど）、ハロゲン化炭化水素溶媒（例えば、クロロホルム、トリクロロエチレン、ジクロロメタン、トリクロロトリフルオロエチレン、臭化エチルなど）、シリコーンオイルのようなオイル状のポリシロキサン、高純度石油などが挙げられる。なお、電気泳動媒体３０は、上記のような各溶媒を単独で用いても、２種以上の混合物として用いてもよい。
【００５７】
以下に、本発明の画像表示媒体１０における電極（Ｘ電極１２ａ及びＹ電極１３ａ）の製造方法について説明する。
【００５８】
本発明の画像表示媒体１０における電極（Ｘ電極１２ａ及びＹ電極１３ａ）は、媒体中に分散可能であるか又は可溶性である導電性高分子を用いて製造される。媒体中に分散可能であるか又は可溶性である導電性高分子としては、例えば、ポリアセチレン系導電性高分子などの脂肪族共役系導電性高分子、ポリパラフェニレン系導電性高分子などの芳香族共役系導電性高分子、ポリピロール系導電性高分子やポリチオフェン系導電性高分子などの複素環式共役系導電性高分子、又は、脂肪族共役系又は芳香族共役系をヘテロ原子で結合したポリアニリン系導電性高分子などの含ヘテロ原子共役系導電性高分子、あるいは、これらの各共役系導電性高分子の構成単位が少なくとも２種以上混合されて構成される導電性高分子であるポリビニレンフェニレン系導電性高分子などの混合型共役系導電性高分子などが挙げられる。
【００５９】
本発明の画像表示媒体１０における電極（Ｘ電極１２ａ及びＹ電極１３ａ）を製造するための導電性高分子としては、ポリピロール系導電性高分子やポリチオフェン系導電性高分子などの複素環式共役系導電性高分子が好ましい。特に、ポリピロール系導電性高分子やポリチオフェン系導電性高分子は、分散液や溶液のような液体の調製が比較的容易であり、電気的特性（表面抵抗率で表されるような導電性）や液体中での化学的安定性に優れているので特に好ましい。最も好ましい導電性高分子は、ポリ（３，４−エチレンジオキシチオフェン）である。
【００６０】
上記のような導電性高分子を分散又は溶解させる溶媒（液体）としては、安全性や環境対応性の点から、水、アルコール、又は、水とアルコールとの混合溶媒であることが好ましい。なお、導電性高分子を溶媒に安定に分散又は溶解させるために、ポリスチレンスルホン酸塩などを添加してもよい。このポリスチレンスルホン酸塩は、例えば、アルカリ金属塩（例えば、ナトリウム塩、カリウム塩など）など、導電性高分子が媒体中に分散されることを阻害しないイオンを対イオンとする塩などが挙げられる。ポリスチレンスルホン酸塩における対イオンは、１種類であっても、２種類以上が混合されていてもよい。なお、本明細書及び特許請求の範囲における「ポリスチレンスルホン酸塩」は、少なくとも一部のスルホン酸基（−ＳＯ３Ｈ）がスルホン酸塩（−ＳＯ３−Ｘ＋，Ｘは対イオン）となっているポリスチレンスルホン酸を意味し、導電性高分子が分散又は溶解された液体中において、一部が電離されずにスルホン酸基（−ＳＯ３Ｈ）の形態になっているものも含まれる。
【００６１】
導電性高分子が分散又は溶解された液体であって、本発明の画像表示媒体１０における電極（Ｘ電極１２ａ及びＹ電極１３ａ）を製造するために用いられるものとして好ましいものとして、例えば、Ｄｅｎａｔｒｏｎ  Ｐ−５０２ＲＧ（ナガセケムテックス（株））などが挙げられる。
【００６２】
図３は、導電性高分子が分散又は溶解されている液体の一例を説明する図であり、導電性高分子が分散又は溶解されている液体の一例として、Ｄｅｎａｔｒｏｎ  Ｐ−５０２ＲＧが例示されている。図３（ａ）は、Ｄｅｎａｔｒｏｎ  Ｐ−５０２ＲＧに含まれる主な成分の化学構造を表した図であり、図３（ｂ）は、Ｄｅｎａｔｒｏｎ  Ｐ−５０２ＲＧの特性値（カタログ値）を表した図であり、図３（ｃ）は、Ｄｅｎａｔｒｏｎ  Ｐ−５０２ＲＧを用いて調製したインクの特性値を表した図である。
【００６３】
Ｄｅｎａｔｒｏｎ  Ｐ−５０２ＲＧは、導電性高分子として、ポリ（３，４−エチレンジオキシチオフェン）であるＢｙｔｒｏｎ  Ｐ（図３（ａ）における上側の構造式）を含む水ベースの分散液である。Ｄｅｎａｔｒｏｎ  Ｐ−５０２ＲＧはまた、ポリスチレンスルホン酸塩（図３（ａ）における下側の構造式）を含んでおり、それによって、Ｂｙｔｒｏｎ  Ｐが水中に安定に分散される。
【００６４】
Ｄｅｎａｔｒｏｎ  Ｐ−５０２ＲＧは、図３（ｂ）に示すように、Ｂｙｔｒｏｎ  Ｐが水に分散された分散液である。実際には、この分散液は、Ｂｙｔｒｏｎ  Ｐがコロイド粒子（１０ｎｍ程度の粒子）として安定に分散されたコロイド溶液であり、多くの高分子物質の溶液において観察される非ニュートン型の粘弾性を示さない。よって、例えば、Ｄｅｎａｔｒｏｎ  Ｐ−５０２ＲＧを用いて調製したインクをインクジェットプリンタに使用した場合には、ノズル付近でのインクの粘度が増大せず、インクを安定的にノズルから吐出させることができる。
【００６５】
Ｄｅｎａｔｒｏｎ  Ｐ−５０２ＲＧ単体の粘度は、図３（ｂ）に示すようにカタログ値によれば、２５℃で１００ｍＰａ・ｓ未満であるが、エタノールで希釈することによって、Ｂｙｔｒｏｎ  Ｐの分散安定性や電気的特性を保ちつつ粘度を低下させることができる。図３（ｃ）に示すように、Ｄｅｎａｔｒｏｎ  Ｐ−５０２ＲＧの原液を、その重量の２倍の重量のエタノールで希釈した液体の粘度は、６．０３ｍＰａ・ｓ（２５℃）であった。この粘度は、インクジェットプリンタ用のインクとして利用可能な粘度である。なお、インクジェットプリンタ用のインクとしては、安定的な吐出を可能とするために、その粘度が、０より大きく３０ｍＰａ・ｓ以下であることが好ましい。また、より好ましいインクの粘度は２０ｍＰａ・ｓ以下であり、特に好ましいインクの粘度は１０ｍＰａ・ｓ以下である。
【００６６】
また、Ｄｅｎａｔｒｏｎ  Ｐ−５０２ＲＧなどの導電性高分子の分散液又は溶液に対し、その粘度の調整をするための希釈溶媒としては、１５０℃以下（好ましくは１２０℃以下）での乾燥時に揮発し易いアルコールが好ましく、安価であり且つ安全性及び環境対応性の高いＣ１−Ｃ４の直鎖又は分岐鎖を有する１価アルコール（例えば、メタノール、エタノール、プロパノール、イソプロプルアルコールなど）がより好ましい。なお、これらのアルコールの添加によって、インクの粘度が調整される上に、インクの表面張力が下がる。そのため、アルコールの添加されたインクは、基板へ塗布する際にインク液適が基板表面に広がり易い。
【００６７】
また、図３（ｃ）に示すように、Ｄｅｎａｔｒｏｎ  Ｐ−５０２ＲＧの原液を、その重量の２倍のエタノールで希釈した液体をＰＥＴフィルムに塗布した場合の表面抵抗率は、２５℃で２．８×１０４Ω／□であった。なお、「表面抵抗率」は、単位面積あたりの抵抗を表す値である。
【００６８】
図３（ｃ）に示したように、Ｄｅｎａｔｒｏｎ  Ｐ−５０２ＲＧのエタノール希釈液が示したΩ／□単位で１０４オーダーの表面抵抗率は、液晶パネル用の電極として用いられるＩＴＯ電極（表面抵抗率が数Ω／□〜３００Ω／□程度）や銅などの金属電極（Ω／□単位で１０−２オーダーの表面抵抗率）とは異なり、液晶パネル用の電極としては不適当である。しかし、このようなΩ／□単位で１０４オーダーの表面抵抗率は、本発明の画像表示媒体１０のような電流が殆ど流れない電気泳動方式の画像表示媒体用の電極としては優れた値である。なお、Ω／□単位で１０５オーダー以下の表面抵抗率であれば、電気泳動方式の画像表示媒体用の電極として利用可能である。
【００６９】
また、Ｄｅｎａｔｒｏｎ  Ｐ−５０２ＲＧなどの導電性高分子の分散液又は溶液を希釈することによって調製されたインク（以下、「導電性高分子含有インク」と称する）に、エチレングリコールを添加すると、その導電性高分子含有インクから形成された電極の表面抵抗率を低下させること、即ち、電極の電気的特性をより向上させることができる。エチレングリコールの添加量は、導電性高分子インクの総重量に対する１／２０重量％から２／５重量％までの量であり、より好ましくは、１／１０重量％から１／３重量％までの量である。
【００７０】
図４は、本発明の画像表示媒体１０用の電極を製造する電極製造方法を説明する図である。図４に示すように、本発明における電極製造方法は、まず、第１基板１２（又は第２基板１３）上に、Ｘ電極１２ａ（又はＹ電極１３ａ）を形成する電極形成工程（Ｓ１）を行う。
【００７１】
この電極形成工程（Ｓ１）は、導電性材料塗布工程（Ｓ１ａ）と、導電性材料乾燥工程（Ｓ１ｂ）とを含む。導電性材料塗布工程（Ｓ１ａ）は、前処理をした第１基板１２（又は第２基板１３）上におけるＸ電極１２ａ（又はＹ電極１３ａ）を形成すべき部分に、導電性高分子含有インクＩを塗布する工程である。この導電性材料塗布工程（Ｓ１）において、第１基板１２（又は第２基板１３）上への導電性高分子含有インクＩの塗布は、インクジェット法、スピンコート法、スプレー法、コーティング法などの方法を用いることができる。これらの方法は、基板上にＩＴＯ電極や金属電極を形成するためのスパッタ法や蒸着法に比べて条件的に穏和である上に、コスト的にも安価である。これらの方法の中でも特に、インクジェット法による導電性高分子含有インクＩの塗布は、画像データに従った特定のパターン又は形状を有する電極を作成できるので好ましい。
【００７２】
導電性材料乾燥工程（Ｓ１ｂ）は、導電性材料塗布工程（Ｓ１ａ）により第１基板１２（又は第２基板１３）上に塗布された導電性高分子含有インクＩを乾燥する工程である。この導電性材料乾燥工程（Ｓ１ｂ）では、Ｘ電極１２ａ（又はＹ電極１３ａ）が形成された第１基板１２（又は第２基板１３）を、自然乾燥又はオーブンなどの乾燥器を用いる加熱乾燥によって乾燥させる。加熱乾燥をする場合には、可撓性を有する第１基板１２（又は第２基板１３）が損傷されない程度の温度（例えば、１５０℃以下）で乾燥が行われ、より好ましい乾燥温度は１２０℃以下である。この導電性材料乾燥工程（Ｓ１ｂ）により、導電性インクＩの塗布により形成されたＸ電極１２ａ（又はＹ電極１３ａ）が、第１基板１２（又は第２基板１３）上に定着され、電極として使用し得る状態となる。従って、本発明の方法によれば、比較的低い温度での加熱によって電極（Ｘ電極１２ａ又はＹ電極１３ａ）を形成することができ、比較的熱に弱い可撓性の基板（第１基板１２又は第２基板１３）であっても基板を熱で損傷することなく電極を形成することができる。
【００７３】
電極形成工程（Ｓ１）の後、第１基板１２（又は第２基板１３）におけるＸ電極１２ａ（又はＹ電極１３ａ）の設けられた面に、Ｘ電極１２ａ（又はＹ電極１３ａ）の表面に、耐液性の保護膜１８を形成する保護膜形成工程（Ｓ２）を行う。
【００７４】
この保護膜形成工程（Ｓ２）は、コーティング剤塗布工程（Ｓ２ａ）と、コーティング剤乾燥工程（Ｓ２ｂ）とを含む。コーティング剤塗布工程（Ｓ２ａ）は、第１基板１２（又は第２基板１３）における、電極形成工程（Ｓ１）によりＸ電極１２ａ（又はＹ電極１３ａ）の設けられた側の面に、液体状のコーティング剤Ｃを塗布する工程である。
【００７５】
コーティング剤Ｃとしては、含フッ素化合物を含有する液体などが、撥水性、撥油性、耐食性、耐薬品性などに優れた保護膜１８を形成できるので好ましい。コーティング剤Ｃを調製するために用いられる含フッ素化合物としては、所定の温度以上で液体状になる含フッ素化合物が好ましく、例えば、低分子量ポリテトラフルオロエチレン（低分子量ＰＴＦＥ）、低分子量ポリクロロトリフルオロエチレン（低分子量ＰＣＴＦＥ）、低分子量テトラフルオロエチレン・パーフルオロアルキルビニルエーテル共重合体（低分子量ＰＦＡ）、低分子量テトラフルオロエチレン・ヘキサフルオロプロピレン共重合体（低分子量ＦＥＰ）などが挙げられる。
【００７６】
コーティング剤塗布工程（Ｓ２ａ）において、第１基板１２（又は第２基板１３）上にコーティング剤Ｃを塗布する方法としては、スプレー式、ディッピング法、ゾルゲル法などの種々の塗布方法が挙げられる。特に、スプレー式、ディッピング法、ゾルゲル法は、簡便であり、保護膜１８を容易に形成することができるので好ましい。
【００７７】
コーティング剤乾燥工程（Ｓ２ｂ）は、コーティング剤塗布工程（Ｓ２ａ）により第１基板１２（又は第２基板１３）上に塗布されたコーティング剤Ｃを乾燥する工程である。このコーティング剤乾燥工程（Ｓ２ｂ）では、第１基板１２（又は第２基板１３）に塗布されたコーティング剤Ｃを、自然乾燥又はオーブンなどの乾燥器を用いる加熱乾燥によって乾燥させる。加熱乾燥をする場合には、可撓性を有する第１基板１２（又は第２基板１３）が損傷されない程度の温度（例えば、１５０℃以下）で乾燥が行われる。このコーティング剤乾燥工程（Ｓ２ｂ）により、保護膜１８が第１基板１２（又は第２基板１３）上に定着される。保護膜１８は、Ｘ電極１２ａ（又はＹ電極１３ａ）の表面を覆っており、それによって、画像表示媒体１０の完成後において、Ｘ電極１２ａ（又はＹ電極１３ａ）と電気泳動媒体３０とが直接接触することが防止される（図２参照）。従って、Ｘ電極１２ａ（又はＹ電極１３ａ）が液体である電気泳動媒体３０と接触することに伴う電極の劣化を防止することができる。
【００７８】
次に、図５及び図６を参照して、本発明の画像表示媒体１０の電極を製造する上で好適なインクジェットプリンタ１００について説明する。図５は、インクジェットプリンタ１００の概観斜視図である。
【００７９】
インクジェットプリンタ１００は、パーソナルコンピュータ（以下、「ＰＣ」と称する）２００に接続されて、ＰＣ２００から入力された画像データ（ビットマップデータ）に従い、被印刷物である基板（第１基板１２又は第２基板１３）上における電極形成箇所に導電性高分子含有インクＩを塗布（又は印刷）するものである。
【００８０】
このインクジェットプリンタ１００は、図５に示すように、導電性高分子含有インクＩを吐出するためのインクジェットヘッド１１１を有するヘッドユニット１１０と、そのヘッドユニット１１０に装着されるキャリッジ１２０と、このキャリッジ１２０を直線方向（矢印Ｘの方向）に往復移動させるヘッド駆動ユニット１４０と、インクジェットヘッド１１１の裏面側に設けられているインク吐出面（非図示）の下方側に位置し、被印刷物である基板（第１基板１２又は第２基板１３）を載置するステージ１５０と、キャリッジ１２０の移動方向に対して直交する方向（矢印Ｙの方向）にステージ１５０を往復移動させるステージ軸駆動ユニット１６０と、インクジェットヘッド１１１に導電性高分子含有インクＩを供給するインクタンク１８０とを主に備えている。
【００８１】
ヘッド駆動ユニット１４０は、キャリッジ１２０の移動方向（矢印Ｘの方向：以下、「Ｘ軸方向」と称する）に延び、キャリッジ１２０の下側に配置されたガイド板１２１，１２２と、２つのキャリッジ駆動用プーリ（非図示）と、その２つのキャリッジ駆動用プーリ（非図示）の間を掛け渡されるキャリッジ駆動用エンドレスベルト（非図示）とを備えている。
【００８２】
２つのうちの一方のキャリッジ駆動用プーリ（非図示）がＸ駆動モータ２１１（図６参照）の駆動によって正逆回転されると、その正逆回転に伴って、キャリッジ駆動用エンドレスベルト（非図示）に接合されているキャリッジ１２０が、ガイド板１２１、１２２に沿ってＸ軸方向（矢印Ｘの方向）に往復運動される。
【００８３】
ステージ軸駆動ユニット１６０は、ステージ１５０の下側に配置され、Ｘ軸方向に直交する方向（矢印Ｙの方向：以下、「Ｙ軸方向」と称する）に延びる凹形状のガイドレール１６１と、そのガイドレール１６１の内側に収納され、Ｙ軸方向に延びる棒状体であるステージ駆動軸（非図示）と、２つのステージ駆動用プーリ（非図示）と、その２つのステージ駆動用プーリ（非図示）の間を掛け渡されるステージ駆動用エンドレスベルト（非図示）とを備えている。
【００８４】
２つのうちの一方のステージ駆動用プーリ（非図示）がＹ駆動モータ２２１（図６参照）の駆動によって正逆回転されると、その正逆回転に伴って、ステージ駆動用エンドレスベルト（非図示）に接合されているステージ１５０が、ステージ駆動軸（非図示）及びガイドレール１６１に沿ってＹ軸方向（矢印Ｙの方向）に往復運動される。
【００８５】
インクジェットヘッド１１１は、ヘッドユニット１１０の下方に配設されており、略箱状に形成されている。インクジェットヘッド１１１の底面には、導電性高分子含有インクＩを吐出する複数のノズル（非図示）が穿設されたインク吐出面（非図示）が設けられている。このインクジェットヘッド１１１における複数のノズル（非図示）は、４列のノズル列を有している。よって、１列のインクジェットプリンタに対応するインクジェットヘッドに比べて高解像度で導電性高分子含有インクＩを吐出することができる。インクジェットヘッド１１１におけるインク吐出面（非図示）は、キャリッジ１２０の移動方向に略平行であると共に、ステージ１５０の上面に対して略平行に形成されている。
【００８６】
インクタンク１８０は、その内部に導電性高分子含有インクＩが貯留されるタンクであり、加圧ポンプＰに接続されるチューブ１８１と、ヘッドユニット１１０に接続されるチューブ１８２とを備えている。チューブ１８１におけるインクタンク１８０に挿入される側の端部は、導電性高分子含有インクＩの液面と接触しない位置に配置されている。一方で、チューブ１８２におけるインクタンク１８０に挿入される側の端部は、導電性高分子含有インクＩの液中に浸積されている。加圧ポンプＰにより加圧されると、導電性高分子含有インクＩが、インクタンク１８０からチューブ１８２を通ってヘッドユニット１１０へ導出される。そして、後述するヘッド駆動回路２０８（図６参照）による制御に従って、導電性高分子含有インクＩがインクジェットヘッド１１１から吐出される。
【００８７】
よって、インクジェットプリンタ１００は、ステージ１５０上へ被印刷物である基板（第１基板１２又は第２基板１３）が載置されると、ＰＣ２００から電極（Ｘ電極１２ａ又はＹ電極１３ａ）の形状又はパターンに応じた画像データに応じて、ステージ１５０及びキャリッジ１２０が、それぞれ、Ｙ軸方向及びＸ軸方向に往復移動しつつ、インクジェットヘッド１１１から導電性高分子含有インクＩを吐出する。その結果として、導電性高分子含有インクＩが、画像データに応じた形状又はパターンで基板（第１基板１２又は第２基板１３）上に塗布される。
【００８８】
このインクジェットプリンタ１００では、被印刷物は、剛性を有するステージ１５０上に載置されて印刷されるので、高い印刷精度で被印刷物への印刷を行うことができる。なお、さらに印刷精度を向上させるために、キャリッジ１２０上などにＣＣＤカメラを設置し、そのＣＣＤカメラからの映像に基づいて、被印刷物上の目標点をモニタリングし、被印刷物の原点を合わせるように構成してもよい。この場合、ＣＣＤカメラを複数（例えば、２つ）設置することによってより精度よく原点合わせを行うことができる。
【００８９】
また、このインクジェットプリンタ１００では、被印刷物は、剛性を有するステージ１５０上に載置されて印刷されるので、本発明の画像表示媒体１０で用いられる可撓性の基板（例えば、樹脂フィルム）だけでなく、ガラス基板のような剛性を有する基板であっても、基板上に導電性高分子含有インクＩを塗布できる。
【００９０】
図６は、インクジェットプリンタ１００の電気的構成を示すブロック図である。上記の構造を有するインクジェットプリンタ１００は、図６に示すように、演算装置であるＣＰＵ２０１と、そのＣＰＵ２０１により実行される各種の制御プログラムや固定値データを記憶した書き換え不能な不揮発性のメモリであるＲＯＭ２０２と、ＣＰＵ２０１により実行される各種処理に必要なデータやプログラム等を一時的に記憶するためのメモリであるＲＡＭ２０３と、画像データ処理部２０４と、ＰＣ２００と接続されて、画像データなどの入出力を行うインターフェイスである入出力インターフェイス２０５（Ｉ／Ｆ２０５）と、データ転送処理部２０６と、Ｘドライバ２１０と、Ｙドライバ２２０と、これらの各構成に接続される入出力ポート２０９（Ｉ／Ｏ２０９）と、ヘッド駆動電源２０７と、ヘッド駆動回路部２０８と、そのヘッド駆動回路部２０８により駆動されるインクジェットヘッド１１１と、Ｘドライバ２１０により駆動されるＸ駆動モータ２１１と、そのＸ駆動モータ２１１により駆動されるヘッド駆動ユニット１４０と、Ｙドライバ２２０により駆動されるＹ駆動モータ２２１と、そのＹ駆動モータ２２１により駆動されるステージ駆動ユニット１６０とを主に備えている。
【００９１】
画像データ処理部２０４は、ＰＣ２００から印刷指示と共に入力された２次元の画像データ（ビットマップデータ）を、ＣＰＵ２０１による制御の下に、一次元のシーケンシャルデータに変換するものである。データ転送制御部２０６は、画像データ処理部２０４により変換された一次元のシーケンシャルデータに基づいてインクジェットヘッド１１１を駆動させるための各種信号を、ＣＰＵ２０１による制御の下に生成し、ヘッド駆動回路部２０８へ出力するものである。ヘッド駆動回路部２０８は、ヘッド駆動電源２０７から供給される電圧を、データ転送制御部２０６から出力された信号に従う駆動パルスに変換してインクジェットヘッド１１１に出力するものであり、その結果として、ＰＣ２００からの画像データに従う適量のインクがインクジェットヘッド１１１から吐出される。
【００９２】
図６に示したようなインクジェットプリンタ１００へ入力するための画像データは、ＰＣ２００から入力される画像データは、描画ソフトなどを用いてユーザの所望する電極の形状又はパターンに自在に作成することができる。よって、特定の画像のみを電気泳動方式によって表示する画像表示媒体用の電極を容易に形成することができる。図７は、そのように特定の画像のみを電気泳動方式によって表示する画像表示媒体３００を例示する図である。
【００９３】
画像表示媒体３００は、図７に示すように、「ｏｔｈｅｒ」という文字を表す文字領域３０１の表示状態と、この文字領域３０１に対し間隙部分３０３を介して形成される領域である背景領域３０２の表示状態とを、それぞれ独立して切り換えることができるものである。
【００９４】
この画像表示媒体３００は、視認面に相当する側の基板上に、文字領域３０１に対応する領域一面に形成された電極Ｌ（非図示）と、背景領域３０２に対応する領域一面に形成された電極Ｍ（非図示）とを設け、他方の側の基板上には一面に電極Ｎ（非図示）を設けることによって作製できる。
【００９５】
この画像表示媒体３００を、表示装置１と同様の表示装置に挿入すると、電極Ｌ、電極Ｍ、電極Ｎにおける基板端部に相当する箇所に設けられた端子部（非図示）が、その表示装置が備える駆動制御ユニット（表示装置１に設けられている制御ユニットに相当するもの）に接続される。そして、ユーザの操作に応じた駆動制御ユニットの制御により、文字領域３０１及び背景領域３０２の表示が、それぞれ独立して白色又は黒色に切り換えられる。
【００９６】
このような画像表示媒体３００を作製するためには、図７に示すような間隙部分３０３を白抜きとし、文字領域３０１及び背景領域３０２をベタ塗りした画に対応する画像データを作製し、その画像データを、導電性高分子含有インクＩ及びインクジェットプリンタ（インクジェットプリンタ１００など）を用いて印刷すればよい。その結果として、基板上に電極Ｌ及び電極Ｍを形成することができる。従って、導電性高分子含有インクＩとインクジェット方式とを用いることにより、ユーザの作成した画像データに応じた特定の形状の電極を容易に製造することができる。
【００９７】
以上説明したように、本発明の画像表示媒体１０は、一対の電極（Ｘ電極１２ａ及びＹ電極１３ａ）が、水、アルコール、又は、水とアルコールとの混合溶媒などの液体に対して分散可能である又は可溶性である導電性高分子を少なくとも含んで構成される。よって、その導電性高分子を分散又は溶解させた液体から調製される導電性高分子含有インクＩを用いて基板（第１基板１２又は第２基板１３）上に電極を形成する場合、インクジェット法、スピンコート法、スプレー法、コーティング法などを用いることにより、スパッタ法や蒸着法に比べて穏和な条件で電極を基板上に形成することができる。そのため、基板上への電極の形成が容易であるだけでなく、特に、基板（第１基板１２又は第２基板１３）が可撓性を有する薄い樹脂フィルムから構成される場合には、そのような基板を損傷することなく電極を形成できる。さらに、電極を形成するための装置に対するコスト及び製造コストが、スパッタ法や蒸着法に比べて抑えられる。
【００９８】
また、本発明の画像表示媒体１０用の電極を形成するために、ポリチオフェン系又はポリピロール系導電性高分子などの複素環式共役系導電性高分子が導電性高分子として用いられるので、導電性高分子を、水、アルコール、又は、水とアルコールとの混合溶媒などに分散又は溶解させて、導電性を有する液体を調製することができる。その結果として、導電性高分子含有インクＩを調製することができる。特に、ポリ（３，４−エチレンジオキシチオフェン）を用いた場合には、電気的特性だけでなく、化学的安定性に優れているので、時間経過に伴う液体中の導電性高分子の電気的特性の劣化を防止することができる。さらに、ポリスルホン酸塩と組み合わせることによって、この導電性高分子が溶媒中に安定に分散した分散液を調製することができる。導電性高分子の分散状態が安定である分散液を得ることによって、その分散液が調製されてからの時間経過に拘わらず良質な電極を形成することができる。
【００９９】
また、本発明の画像表示媒体１０をインクジェット法により形成することにより、データに従った特定のパターン又は形状を有する電極を形成することができる。従って、予め特定のパターンを表示する用途の画像表示媒体を容易に作成することができる。
【０１００】
また、本発明の画像表示媒体１０では、電極（Ｘ電極１２ａ又はＹ電極１３ａ）が、含フッ素化合物から構成される保護層１８により覆われているんで、電極（Ｘ電極１２ａ又はＹ電極１３ａ）が、液体である電気泳動媒体３０と直接接触しない。よって、電極（Ｘ電極１２ａ又はＹ電極１３ａ）の電極が劣化することを防止できる。
【実施例】
【０１０１】
以下に、実施例に基づいて本発明をより詳細に説明するが、本発明はこれらの実施例に基づいて限定されるものではない。なお、本実施例中における表面抵抗率の測定は、抵抗率計ＬｏｒｅｓｔａＡＰ（ダイアインスツルメンツ（株）製）を用い、ＪＩＳ  Ｋ  ７１９４に準じた四端子式四探針方式によって行った。
【０１０２】
［実施例１］
（導電性高分子含有インク組成）
Ｄｅｎａｔｒｏｎ  Ｐ−５０２ＲＧ        １０重量部
蒸留水                                  １０重量部
イソプロピルアルコール                  １０重量部
【０１０３】
上記の組成で各物質を混合して調製された導電性高分子含有インクの粘度は、５．４ｍＰａ・ｓ（２５℃）であった。
【０１０４】
上記の組成を有する導電性高分子含有インクを、スピンコート法（１００ｒｐｍ×５ｓｅｃ，１０００ｒｐｍ×３０ｓｅｃ）により、厚さ２０μｍのＰＥＴフィルム試験片（８０×５０ｍｍ）上に塗膜した。導電性高分子含有インクの塗膜された試験片を、１００℃のオーブン中で５分間加熱して乾燥させた。乾燥後の試験片の表面抵抗率を２５℃で測定したところ、２．８×１０４Ω／□という値を得た。
【０１０５】
実施例１の結果から明らかなように、導電性高分子を含有する水ベースの分散液（Ｄｅｎａｔｒｏｎ  Ｐ−５０２ＲＧ）にイソプロピルアルコールを添加することによって、その粘度を５．４ｍＰａ・ｓ（２５℃）とすることができた。このような粘度の値を有するインクは、インクジェット法にも有用な粘度である。また、表面抵抗率の値は、電気泳動方式の画像表示媒体用途の電極としては有用な値である。
【０１０６】
［実施例２］
（導電性高分子含有インク組成）
Ｄｅｎａｔｒｏｎ  Ｐ−５０２ＲＧ        ３０重量部
蒸留水                                  ３０重量部
イソプロピルアルコール                  ３０重量部
エチレングリコール                      １０重量部
【０１０７】
上記の組成で各物質を混合して調製された導電性高分子含有インクの粘度は、６．３ｍＰａ・ｓ（２５℃）であった。
【０１０８】
上記の組成を有する導電性高分子含有インクを、スピンコート法（１００ｒｐｍ×５ｓｅｃ，１０００ｒｐｍ×３０ｓｅｃ）により、厚さ２０μｍのＰＥＴフィルム試験片（８０×５０ｍｍ）上に塗膜した。インクの塗膜された試験片を、１２０℃のオーブン中で１５分間加熱して乾燥させた。乾燥後の試験片の表面抵抗率を２５℃で測定したところ、４．３×１０２Ω／□という値を得た。
【０１０９】
実施例２の結果から明らかなように、エチレングリコールの添加により、表面抵抗率の値が小さくなる。よって、このようなエチレングリコールの添加されたインクを用いることによって、基板上に形成された電極の電気的特性をより向上させることができる。
【０１１０】
以上、実施例に基づき本発明を説明したが、本発明は上述した実施例に何ら限定されるものではなく、本発明の趣旨を逸脱しない範囲内で種々の改良変更が可能であることは容易に推察できるものである。
【０１１１】
例えば、上記において、導電性高分子含有インクIを用いて形成される電極は、単純マトリックス駆動方式のものであったが、この導電性高分子含有インクIを用いて形成される電極が、各画素ごとに半導体のスイッチを設けて直接電圧をかける方式であるアクティブマトリックス駆動方式のものであってもよい。
【０１１２】
また、上記において、第１基板１２と第２基板１３とにおける対向する側の面にＸ電極１２ａ及びＹ電極１３ａが設けられるように構成したが、一方の電極が基板の非対向面に設けられるように構成されていてもよい。
【０１１３】
また、上記において、画像表示媒体１０は、表示装置１の本体２０とが分離可能であるものとして説明したが、画像表示媒体１０が、本体２０と一体的に構成されて表示装置１となっているものであってもよい。
【０１１４】
また、上記において、画像表示媒体１０は、電気泳動媒体３０を仕切る隔壁が設けられないように構成されたものであったが、保護層１８の上に隔壁が設けられたものであってもよい。
【図面の簡単な説明】
【０１１５】
【図１】本発明の画像表示媒体を説明する図であり、（ａ）は、画像表示媒体に画像を表示させる表示装置全体の斜視図であり、（ｂ）は、画像表示媒体の構造を概略的に示す分解斜視図である。
【図２】画像表示媒体の断面図である。
【図３】導電性高分子が分散又は溶解された液体の一例を説明する図であり、（ａ）は、そのような液体に含まれる主な成分の化学的構造を表した図であり、（ｂ）は、その液体の特性値を示す図であり、（ｃ）は、その液体を用いて調製したインクの特性値を表した図である。
【図４】本発明の画像表示媒体用の電極を製造する電極製造方法を説明する図である。
【図５】インクジェットプリンタの概観斜視図である。
【図６】インクジェットプリンタの電気的構成を示すブロック図である。
【図７】特定の画像のみを電気泳動方式によって表示する画像表示媒体を例示する図である。
【符号の説明】
【０１１６】
１０                画像表示媒体
１２                第１基板（基板）
１２ａ              Ｘ電極（電極）
１３                第２基板（基板）
１３ａ              Ｙ電極（電極）
１８                保護膜
３０                電気泳動媒体
３１                帯電粒子
３１ａ              白色帯電粒子（帯電粒子）
３１ｂ              黒色帯電粒子（帯電粒子）
Ｉ                  導電性高分子含有インク（インク）
【図１】
2006106102.tif 000003
【図２】
2006106102.tif 000004
【図３】
2006106102.tif 000005
【図４】
2006106102.tif 000006
【図５】
2006106102.tif 000007
【図６】
2006106102.tif 000008
【図７】
2006106102.tif 000009